i.ポリアミドAと、ii.ポリマー組成物の総量を基準として少なくとも0.001重量パーセントの量の成核剤と、iii.前記ポリマー組成物の総量を基準として少なくとも1重量パーセントの量の耐衝撃性改良剤とを含むポリマー組成物を含有する、ガス貯蔵タンク用ライナー。前記成核剤が、ポリアミドAよりも高い溶融温度を有するポリアミドおよびマイクロタルクからなる群から選択される、請求項1に記載のライナー。ポリアミドAよりも高い溶融温度を有する前記ポリアミドが、PA46、PA410、PA4Tからなる群から選択される、請求項2に記載のライナー。ポリアミドAが、PA6であり、かつ前記成核剤が、PA66、PA46、PA410、PA4Tからなる群から選択される、請求項1に記載のライナー。ポリアミドAが、PA66であり、かつ前記成核剤が、PA46およびPA4Tからなる群から選択される、請求項1に記載のライナー。前記成核剤が、マイクロタルクである、請求項1に記載のライナー。前記成核剤が、ポリマー組成物の総量を基準として少なくとも0.05重量の量で存在する、請求項1~6のいずれか一項に記載のライナー。前記成核剤が、ポリマー組成物の総量を基準として0.05~0.15重量の間の量で存在する、請求項1~7のいずれか一項に記載のライナー。前記耐衝撃性改良剤の量が、ポリマー組成物の総量を基準として7~20重量の間である、請求項1~8のいずれか一項に記載のライナー。前記耐衝撃性改良剤が、コア-シェル型耐衝撃性改良剤である、請求項1~9のいずれか一項に記載のライナー。請求項1~10のいずれか一項に記載のライナーと、連続炭素繊維または連続ガラス繊維を含む構造用繊維複合材料とを含む、ガス貯蔵タンク。請求項1~10のいずれか一項に記載のライナーを調製するための方法であって、少なくとも以下の工程:a.前記ポリマー組成物を加熱して均一な粘性液体を得る工程と、b.前記粘性液体からパリソンを形成する工程と、c.加圧ガスにより前記パリソンを膨張させ、それを、それが冷却し凝固するまで金型キャビティに押し付けて、成形品を形成する工程と、d.前記金型を開放する工程と、e.前記成形品を取り出す工程とを含む、方法。[実施例][マイクロタルク]メジアン径0.50マイクロメートル、99が5マイクロメートル未満、92が2マイクロメートル未満、75が1マイクロメートル未満であった。[ヘリウム透過性測定の試験方法]試験方法は、プラスチックフィルム、シートを通るガスの定常状態の透過度の推定を対象とするものである。試料を、ガス透過セルの2つのチャンバーの間にバリアを形成するように取り付ける。一方のチャンバーは、特定の高い圧力で試験ガスを含有しており、他方のチャンバーにおいて、透過したガスを回収し、検出器に導いた。試料の面積surfaceは既知であるので、ガス透過度は、試験条件下で単位時間中にプラスチックフィルムの単位面積を通過する所与のガスの量として算出され得る。ヘリウム透過試験は、40°Cおよび25°Cの温度にて、共に0の相対湿度で行った。全ての試験試料は0.4mmの厚さを有し、ヘリウムガスの分圧は6バールであった。ヘリウム透過性は、ガス透過度およびヘリウム分圧の比にフィルム厚さを乗じた値として算出される。透過性を表す単位は、cm3mm/m2日atmである。表1中の結果は、本発明に従うライナーに使用される通りのポリマー組成物が、HDPEと比較して低下した透過性を示すことを明確に示している。透過性を、ヘリウムについて説明したのと同じ手順により、40°Cにて窒素ガスについても測定した。透過性をさらに、ISO15105-1に説明されている通りの方法により、40°Cにてメタンについて測定した。本発明に従うライナーに使用される通りのポリマー組成物については、窒素およびメタンの両方について、40°Cでの透過性は、1cm3mm/m2日atm未満であった。一方、比較としてHDPEについては、窒素についての透過は124cm3mm/m2日atmであり、メタンについては341cm3mm/m2日atmであった。これらの結果はまた、本発明に従うライナーが、HDPEライナーと比較して優れたバリア特性を示すということを示している。溶融強度を、細管レオメーターGoettfertRheograph6000を用いて測定した。この試験の間、ポリマー組成物のストランドを、一定の処理量で押出した。データ:炉直径12mm、Vpiston=0.1mm/秒、細管40/2、細管長さ40mm、Tmelt=240°C溶融強度測定の間、ストランドを一定の加速度1.2mm/秒2で延伸した。異なる延伸比で溶融強度cNを測定した。意外にも、本発明に従うライナー用のポリマー組成物についての値は約15cNであり、成核剤を含有しないポリマー組成物に匹敵することが分かった。